(57)【特許請求の範囲】
【請求項１】
下記一般式（１）で示される単量体を含むメタノール溶液を調製する工程；および
１０時間半減期温度が６０℃以下のラジカル重合開始剤を前記メタノール溶液に加えて重合反応液を調製し、前記単量体を重合させる工程、
を含む抗血栓性コーティング材の製造方法；
【化１】
0006600560.tif 000009
ただし、上記一般式（１）中、Ｒ１は水素原子またはメチル基であり、Ｒ２は炭素数１〜４のアルキレン基であり、Ｒ３は炭素数１〜４のアルキル基である。
【請求項２】
前記重合反応液に含まれる前記単量体の含量が、１０重量％以上である、請求項１に記載の製造方法。
【請求項３】
前記重合反応液に含まれる前記単量体の含量が、２０重量％以上飽和濃度以下である、請求項２に記載の製造方法。
【請求項４】
前記単量体の重合によって得られた重合体の重量平均分子量が、２０万以上である、請求項１〜３のいずれか１項に記載の製造方法。
【請求項５】
前記単量体の重合によって得られた重合体の重量平均分子量が、３０万を超えて１００万以下である、請求項４に記載の製造方法。
【請求項６】
前記単量体が、メトキシエチル（メタ）アクリレートである、請求項１〜５のいずれか１項に記載の製造方法。
【請求項７】
下記一般式（２）で示される構造単位（Ａ）を含み、かつ２０万以上の重量平均分子量であるポリアルコキシアルキル（メタ）アクリレートが、メタノールまたは水／メタノール混合液に溶解されてなる抗血栓性コーティング材；
【化２】
0006600560.tif 000010
ただし、上記一般式（２）中、Ｒ１は水素原子またはメチル基であり、Ｒ２は炭素数１〜４のアルキレン基であり、Ｒ３は炭素数１〜４のアルキル基である。
【請求項８】
平衡含水させた前記ポリアルコキシアルキル（メタ）アクリレートについて下記数式（１）で算出される中間水の割合が、３２％を超える、請求項７に記載の抗血栓性コーティング材；
【数１】
0006600560.tif 000011
ただし、上記数式１中、ａおよびｘは、平衡含水させた前記ポリアルコキシアルキル（メタ）アクリレートにおける中間水含有率（重量％）および平衡含水率（重量％）をそれぞれ示す。
【請求項９】
前記ポリアルコキシアルキル（メタ）アクリレートの重量平均分子量が１００万未満である、請求項７または８に記載の抗血栓性コーティング材。
【発明の詳細な説明】
【技術分野】
【０００１】
本発明は、抗血栓性コーティング材の製造方法に関する。
【背景技術】
【０００２】
近年、各種の高分子材料を利用した医療材料の検討が進められており、人工腎臓用膜、血漿分離用膜、カテーテル、ステント、人工肺用膜、人工血管、癒着防止膜、人工皮膚等への利用が期待されている。これらにおいては、生体にとって異物である合成高分子材料を生体組織や血液等の体液と接触させて使用することとなる。したがって、医療材料は、生体適合性を有することを要求される。医療材料に要求される生体適合性はその目的や使用方法によって異なるが、血液と接する材料として使用する医療材料には、血液凝固系の抑制、血小板の粘着・活性化の抑制、補体系の活性化の抑制という特性（抗血栓性）が求められる。
【０００３】
通常、医療用具への抗血栓性の付与は、医療用具を構成する基材を抗血栓性材料（抗血栓性コーティング材）で被覆する方法や、基材の表面に抗血栓性材料を固定する方法により行われる。
【０００４】
例えば、特許文献１には、血小板の粘着・活性化の抑制、補体系の活性化の抑制効果、生体内組織との親和性といった生体適合性を同時に満たす合成高分子を表面に有する、生体内組織や血液と接して使用される人工臓器用膜および医療用具が開示されている。特許文献１には、抗血栓性材料である合成高分子として、ポリメトキシエチルアクリレート（ＰＭＥＡ）等が開示されている。
【先行技術文献】
【特許文献】
【０００５】
【特許文献１】特開平４−１５２９５２号公報
【発明の概要】
【発明が解決しようとする課題】
【０００６】
ポリメトキシエチルアクリレート（ＰＭＥＡ）は、抗血栓性、生体適合性に優れる親水性高分子材料であり、血液と接触する医療用具の表面コーティング材の抗血栓性成分として活用されている。ＰＭＥＡは親水性であるため、抗血栓性コーティング材に用いる場合は、分子量が大きいほうがコート層の安定性が高まるため好ましい。
【０００７】
ＰＭＥＡの重合方法としては、ラジカル重合開始剤を用いた溶液重合法が一般に用いられている。溶液重合法は触媒等の残留がなく、安価に実施できるという利点があるが、ラジカル重合開始剤を用いた溶液重合法により分子量の大きな重合体を得ることは従来困難であった。
【０００８】
従って、本発明は、上記事情を鑑みてなされたものであり、その目的は、ラジカル重合開始剤を用いた溶液重合法により分子量の大きな重合体を得ることが可能な、抗血栓性コーティング材の製造方法を提供することにある。
【課題を解決するための手段】
【０００９】
本発明者は、上記の問題を解決すべく、鋭意研究を行った結果、メトキシエチルアクリレート等の単量体を含むメタノール溶液を調製する工程；および１０時間半減期温度が６０℃以下のラジカル重合開始剤を前記メタノール溶液に加え、前記単量体を重合させる工程、を含む抗血栓性コーティング材の製造方法によって上記課題が解決されることを見出し、本願発明の完成に至った。
【発明の効果】
【００１０】
本発明によれば、ラジカル重合開始剤を用いた溶液重合により分子量の大きな重合体を得ることが可能な、抗血栓性コーティング材の製造方法が提供される。
【図面の簡単な説明】
【００１１】
【図１】実施例６で得られた重合体を含む抗血栓性コーティング材のキャスト膜を、フェノールレッド染色した写真である。
【図２】比較例２で得られた重合体を含む抗血栓性コーティング材のキャスト膜を、フェノールレッド染色した写真である。
【図３】無処理のポリプロピレン製フィルム（図３ａ）、比較例２で得られた重合体を含む抗血栓性コーティング材のキャスト膜を形成したフィルム（図３ｂ）、および実施例７で得られた重合体を含む抗血栓性コーティング材のキャスト膜を形成したフィルム（図３ｃ）についてのタンパク吸着試験結果を示す写真である。
【発明を実施するための形態】
【００１２】
本発明は、メトキシエチルアクリレート等の単量体を含むメタノール溶液を調製する工程；および１０時間半減期温度が６０℃以下のラジカル重合開始剤を前記メタノール溶液に加えて重合反応液を調製し、前記単量体を重合させる工程、を含む抗血栓性コーティング材の製造方法に関する。本発明に係る製造方法は、ラジカル重合開始剤を用いた溶液重合法を採用しつつも、得られる重合体の分子量を大きくすることができる。抗血栓性コーティング材に含まれる重合体の分子量が大きいと、コート層の安定性が向上する。本発明の技術的範囲を制限するものではないが、これは、重合体の分子量が大きいほど、重合体同士が絡まり合いやすくなり、このため基材上に形成されたコート層が安定するのではないかと考えられる。
【００１３】
以下、本発明の実施の形態を説明する。なお、本発明は、以下の実施の形態のみには限定されない。
【００１４】
また、本明細書において、範囲を示す「Ｘ〜Ｙ」は「Ｘ以上Ｙ以下」を意味し、特記しない限り、操作および物性等の測定は室温（２０〜２５℃）／相対湿度４０〜５０％の条件で測定する。
【００１５】
本発明に係る製造方法は、下記一般式（１）で示される単量体を含むメタノール溶液を調製する工程（メタノール溶液調製工程）を含む。
【００１６】
【化１】
0006600560.tif 000002
【００１７】
一般式（１）中、Ｒ１は水素原子またはメチル基であり、好ましくは水素原子である。
【００１８】
一般式（１）中、Ｒ２は、炭素数１〜４の環状、直鎖または分岐鎖のアルキレン基であり、炭素数１〜４の直鎖または分岐鎖のアルキレン基であることが好ましい。具体的には、メチレン基、エチレン基、トリメチレン基、プロピレン基、シクロプロピレン基、テトラメチレン基、シクロブチレン基などが挙げられる。これらのうち、抗血栓性の向上効果を考慮すると、炭素数１〜３の直鎖または分岐鎖のアルキレン基であることが好ましく、メチレン基またはエチレン基であることが特に好ましい。
【００１９】
一般式（１）中、Ｒ３は、炭素数１〜４の環状、直鎖または分岐鎖のアルキル基であり、炭素数１〜４の直鎖または分岐鎖のアルキル基であることが好ましい。具体的には、メチル基、エチル基、プロピル基、イソプロピル基、ｎ−ブチル基、ｓｅｃ−ブチル基、ｔｅｒｔ−ブチル基、シクロプロピル基などが挙げられる。これらのうち、抗血栓性の向上効果を考慮すると、炭素数１〜３の直鎖または分岐鎖のアルキル基であることが好ましく、メチル基またはエチル基であることがより好ましく、メチル基であることが特に好ましい。
【００２０】
上記一般式（１）で示される単量体としては、具体的には、メトキシメチルアクリレート、メトキシエチルアクリレート（ＭＥＡ）、メトキシプロピルアクリレート、メトキシブチルアクリレート、エトキシメチアクリレートル、エトキシエチルアクリレート、エトキシプロピルアクリレート、エトキシブチルアクリレート、プロポキシメチルアクリレート、プロポキシエチルアクリレート、プロポキシプロピルアクリレート、プロポキシブチルアクリレート、ブトキシメチルアクリレート、ブトキシエチルアクリレート、ブトキシプロピルアクリレート、ブトキシブチルアクリレート、メトキシメチルメタクリレート、メトキシエチルメタクリレート、メトキシプロピルメタクリレート、メトキシブチルメタクリレート、エトキシメチルメタクリレート、エトキシエチルメタクリレート、エトキシプロピルメタクリレート、エトキシブチルメタクリレート、プロポキシメチルメタクリレート、プロポキシエチルメタクリレート、プロポキシプロピルメタクリレート、プロポキシブチルメタクリレート、ブトキシメチルメタクリレート、ブトキシエチルメタクリレート、ブトキシプロピルメタクリレート、ブトキシブチルメタクリレートが挙げられる。上記一般式（１）で示される単量体としては、好ましくはメトキシメチルアクリレート、メトキシエチルアクリレート（ＭＥＡ）、エトキシメチルアクリレート、エトキシエチルアクリレート、メトキシメチルメタクリレート、メトキシエチルメタクリレート、エトキシメチルメタクリレート、エトキシエチルメタクリレートであり、入手が容易であるという観点から、より好ましくはメトキシエチル（メタ）アクリレートである。これらの単量体を１種単独で、または２種以上を混合して用いることもできる。
【００２１】
なお、「（メタ）アクリレート」とは、「アクリレート」および／または「メタアクリレート」を意味する。
【００２２】
本発明に係る方法においては、上記の一般式（１）で示される単量体に加え、さらに、上記一般式（１）で示される単量体と共重合可能な他の単量体（以下、単に「他の単量体」とも称する。）を用いてもよい。一般式（１）で示される単量体と共重合可能な他の単量体としては、例えば、アクリルアミド、Ｎ，Ｎ−ジメチルアクリルアミド、Ｎ，Ｎ−ジエチルアクリルアミド、アミノメチルアクリレート、アミノエチルアクリレート、アミノイソプロピルアクリレート、ジアミノメチルアクリレート、ジアミノエチルアクリレート、ジアミノブチルアクリレート、メタアクリルアミド、Ｎ，Ｎ−ジメチルメタクリルアミド、Ｎ，Ｎ−ジエチルメタクリルアミド、アミノメチルメタクリレート、アミノエチルメタクリレート、ジアミノメチルメタクリレート、ジアミノエチルメタクリレート、メチルアクリレート、エチルアクリレート、イソプロピルアクリレート、ブチルアクリレート、２−エチルヘキシルアクリレート、メチルメタクリレート、エチルメタクリレート、ブチルメタクリレート、ヘキシルアクリレート、ヘキシルメタクリレート、エチレン、プロピレン等がある。
【００２３】
メタノール溶液調製工程において他の単量体を用いる場合、単量体全体に対する他の単量体の割合は、例えば１０〜５０重量％であり、好ましくは１５〜３０重量％である。
【００２４】
本発明の一実施形態では、メタノール溶液調製工程において用いる単量体は、一般式（１）で示される単量体である。
【００２５】
本発明においては、重合溶媒の主成分としてメタノールを用いる。重合溶媒の主成分としてメタノール以外の溶媒を用いると、重合体の分子量を大きくすることが困難となる。本発明の技術的範囲を制限するものではないが、これは、重合中の成長ラジカルの運動性によるものと考えられる。
【００２６】
ただし、本発明における「メタノール溶液」は、重合溶媒の主成分としてメタノールを含むものであれば、本発明の目的効果が損なわれない範囲において、メタノール以外の溶媒をも含むことは妨げられない。なお、上記「主成分として」とは、メタノール溶液に用いられる溶媒全体のうち、９５重量％以上、好ましくは９９重量％以上（上限１００重量％）がメタノールであることをいう。「メタノール溶液」に含まれるメタノール以外の重合溶媒としては、例えば、水；エタノール、イソプロパノール、ｎ−プロパノール、ｎ−ブタノール、イソブタノール、ｓｅｃ−ブタノール、ｔｅｒｔ−ブタノール、エチレングリコール、ジエチレングリコール、プロピレングリコール、ジプロピレングリコール等のアルコール類；クロロホルム、テトラヒドロフラン、アセトン、ジオキサン、ベンゼン等の有機溶媒等から選択される１種または２種以上が挙げられるが、これらに限定されない。「メタノール溶液」にメタノール以外の溶媒が含まれる場合、これらメタノール以外の溶媒の含有量（複数種含む場合は、その総量）は、メタノール１００重量部に対して、例えば５重量部以下であり、好ましくは１重量部以下である。
【００２７】
好ましい実施形態では、「メタノール溶液」に含まれる重合溶媒は、メタノールのみからなる。
【００２８】
メタノール溶液に含まれる一般式（１）で示される単量体の含量は、得られる分子量の大きさの観点から、メタノール溶液全体に対して、１０重量％以上であることが好ましく、２０重量％以上であることがより好ましく、２５重量％以上であることが更に好ましく、３０重量％以上であることが特に好ましい。メタノール溶液中の単量体含量が高いほど得られる重合体の分子量が大きくなるので、メタノール溶液中の一般式（１）で示される単量体含量について上限は特に制限されないが、例えば飽和濃度以下であり、例えば７０重量％以下、好ましくは６０重量％以下である。また、メタノール溶液が他の単量体を含む場合、メタノール溶液中の全単量体含量（一般式（１）で示される単量体、および他の単量体の総量）は、例えば飽和濃度以下である。メタノール溶液調製時は、必要に応じて攪拌してもよい。
【００２９】
メタノール溶液調製工程においては、単量体を添加したメタノール溶液を、重合開始剤の添加前に、脱気処理を行ってもよい。脱気処理は、例えば、窒素ガスやアルゴンガス等の不活性ガスにて、メタノール溶液を０．５〜５時間程度バブリングすればよい。脱気処理の際は、メタノール溶液を３０℃〜８０℃程度、好ましくは下記の重合工程における重合温度に調温しても良い。
【００３０】
本発明に係る方法は、１０時間半減期温度が６０℃以下のラジカル重合開始剤を前記メタノール溶液に加えて調製される重合反応液（「１０時間半減期温度が６０℃以下のラジカル重合開始剤を前記メタノール溶液に加えて調製される重合反応液」を、単に「重合反応液」とも称する。）を調製し、単量体を重合させる工程（重合工程）を含む。
【００３１】
重合工程においては、１０時間半減期温度が６０℃以下のラジカル重合開始剤を用いる。２，２’−アゾビスイソブチロニトリル（ＡＩＢＮ、Ｔ１０＝６５℃）やジメチル２，２’−アゾビス（２−メチルプロピオネート）（Ｔ１０＝６６℃）のような１０時間半減期温度が６０℃を超えるラジカル重合開始剤を用いると、重合を６０℃を超える高温で行うことが必要となる。このため、単量体濃度が低い場合、ラジカル重合において溶媒、単量体、及び重合体への連鎖移動反応が起こりやすくなり、高分子量の重合体を得ることが困難になる。また、単量体濃度が高い場合、重合を高温で行うため重合速度が上昇し、かつ、成長ラジカルが拡散しにくくなるため、重合体自体がゲル化して不溶となる。
【００３２】
なお、本明細書において「１０時間半減期温度（Ｔ１０）」とは、ベンゼン等のラジカル不活性溶媒において、濃度が初期値（例えば、０．０１モル／Ｌ）の半分まで１０時間で減少するのに必要な温度である。
【００３３】
１０時間半減期温度が６０℃以下のラジカル重合開始剤としては、特に制限されるものではないが、例えば、２，２’−アゾビス（４−メトキシ−２，４−ジメチルバレロニトリル）（Ｔ１０＝３０℃）、２，２’−アゾビス（２，４−ジメチルバレロニトリル）（Ｔ１０＝５１℃）、２，２’−アゾビス［２−（２−イミダゾリン−２−イル）プロパン］ジヒドロクロリド（Ｔ１０＝４４℃）、２，２’−アゾビス［２−（２−イミダゾリン−２−イル）プロパン］ジスルフェートジハイドレート（Ｔ１０＝４６℃）、２，２’−アゾビス（２−メチルプロピオンアミジン）ジヒドロクロリド（Ｔ１０＝５６℃）、２，２’−アゾビス［Ｎ−（２−カルボキシエチル）−２−メチルプロピオンアミジン）］ハイドレート（Ｔ１０＝５７℃）、３−ヒドロキシ−１，１−ジメチルブチルパーオキシネオデカノエート（Ｔ１０＝３７℃）、α−クミルパーオキシネオデカノエート（Ｔ１０＝３８℃）、１，１，３，３−テトラブチルパーオキシネオデカノエート（Ｔ１０＝４４℃）、ｔ−ブチルパーオキシネオデカノエート（Ｔ１０＝４８℃）、ｔ−ブチルパーオキシネオヘプタノエート（Ｔ１０＝５３℃）、ｔ−ブチルパーオキシピバレート（Ｔ１０＝５８℃）、ｔ−アミルパーオキシネオデカノエート（Ｔ１０＝４６℃）、ｔ−アミルパーオキシピバレート（Ｔ１０＝５５℃）、ジ（２−エチルヘキシル）パーオキシジカーボネート（Ｔ１０＝４９℃）、ジ（セカンダリーブチル）パーオキシジカーボネート（Ｔ１０＝５１℃）等が例示できる。
【００３４】
この中でも、１０時間半減期温度が５０℃以下のラジカル重合開始剤が好ましく、１０時間半減期温度が４０℃以下と特に低い２，２’−アゾビス（４−メトキシ−２，４−ジメチルバレロニトリル）、３−ヒドロキシ−１，１−ジメチルブチルパーオキシネオデカノエート、α−クミルパーオキシネオデカノエート等がより好ましい。
【００３５】
かようなラジカル重合開始剤としては市販品を用いても良く、例えばＶ−７０（Ｔ１０＝３０℃）、Ｖ−６５（Ｔ１０＝５１℃）、ＶＡ−０４４（Ｔ１０＝４４℃）、ＶＡ−０４６Ｂ（Ｔ１０＝４６℃）、ＶＡ−５０（Ｔ１０＝５６℃）、ＶＡ−０５７（Ｔ１０＝５７℃）（以上、和光純薬工業株式会社製）、ＡＺＯシリーズ  ＡＤＶＮ（Ｔ１０＝５２℃）（大塚化学株式会社製）、ルペロックス（登録商標）６１０（Ｔ１０＝３７℃）、ルペロックス（登録商標）１８８（Ｔ１０＝３８℃）、ルペロックス（登録商標）８４４（Ｔ１０＝４４℃）、ルペロックス（登録商標）１０（Ｔ１０＝４８℃）、ルペロックス（登録商標）７０１（Ｔ１０＝５３℃）、ルペロックス（登録商標）１１（Ｔ１０＝５８℃）、ルペロックス（登録商標）５４６（Ｔ１０＝４６℃）、ルペロックス（登録商標）５５４（Ｔ１０＝５５℃）、ルペロックス（登録商標）２２３（Ｔ１０＝４９℃）、ルペロックス（登録商標）２２５（Ｔ１０＝５１℃）（以上、アルケマ吉富株式会社製）等が例示できる。
【００３６】
１０時間半減期温度が６０℃以下のラジカル重合開始剤の配合量は、例えば、１００重量部の単量体（複数種の単量体を用いる場合は、その全体）に対して、好ましくは０．００５〜２重量部であり、より好ましくは０．１〜０．５重量部である。１０時間半減期温度が６０℃以下のラジカル重合開始剤の配合量が、１００重量部の単量体に対して０．００５重量部以上であることにより、再現よく狙い通りの高分子量体を得られるという利点があり、また、２重量部以下であることにより、低分子化を防ぐという利点がある。
【００３７】
上記のラジカル重合開始剤は、任意の濃度でメタノールに添加してから、開始剤メタノール液として上記の単量体を含むメタノール溶液に加えても良い。この場合、開始剤メタノール液中の上記のラジカル重合開始剤の含量は、特に制限されるものでは無いが、例えば０．０１〜１０重量％である。
【００３８】
開始剤メタノール液もまた、本発明の目的効果が損なわれない範囲において、メタノール以外の溶媒が含まれることは妨げられない。例えば、開始剤メタノール液は、上記のメタノール以外の溶媒を、メタノール１００重量部に対して、例えば５重量部以下（例えば、１重量部以下）含んでもよい。
【００３９】
重合工程における重合反応液に含まれる一般式（１）で示される単量体の含量は、得られる分子量の大きさの観点から、重合反応液全体に対して、重合反応液に含まれる前記単量体の含量が、１０重量％以上であることが好ましい。重合反応液に含まれる前記単量体の含量は、重合反応液全体に対して、２０重量％以上であることがより好ましく、２５重量％以上であることが更に好ましく、３０重量％以上であることが特に好ましい。重合反応液中の単量体含量が高いほど得られる重合体の分子量が大きくなるので、重合反応液中の一般式（１）で示される単量体含量について上限は特に制限されないが、例えば飽和濃度以下であり、例えば７０重量％以下、好ましくは６０重量％以下である。本発明の一実施形態では、重合反応液に含まれる一般式（１）で示される単量体の含量が、２０重量％以上飽和濃度以下である。また、重合反応液が他の単量体を含む場合、重合反応液中の全単量体含量（一般式（１）で示される単量体、および他の単量体の総量）は、例えば飽和濃度以下である。重合反応液調製時は、必要に応じて攪拌してもよい。
【００４０】
重合体の高分子量化、および重合工程におけるゲル化防止の観点から、重合温度は低温であることが好ましいが、過度に低いと反応の進行が遅くなり、製造効率を低下させる要因となる。重合温度は、例えば３０〜６０℃であり、好ましくは４０〜５５℃である。
【００４１】
重合時間は、上記の重合温度で例えば１〜２４時間であり、好ましくは３〜１２時間である。
【００４２】
さらに、必要に応じて、重合速度調整剤、界面活性剤、およびその他の添加剤を、重合の際に適宜使用してもよい。
【００４３】
重合反応を行う雰囲気は特に制限されるものではなく、大気雰囲気下、窒素ガスやアルゴンガス等の不活性ガス雰囲気等で行うこともできる。また、重合反応中は、反応液を攪拌しても良い。
【００４４】
重合後の重合体は、再沈澱法、透析法、限外濾過法、抽出法など一般的な精製法により精製することができる。
【００４５】
精製後の重合体は、凍結乾燥、減圧乾燥、噴霧乾燥、または加熱乾燥等、任意の方法によって乾燥することもできるが、重合体の物性に与える影響が小さいという観点から、凍結乾燥または減圧乾燥が好ましい。
【００４６】
上記のラジカル重合開始剤を用いた溶液重合法によれば、分子量の大きな重合体を得ることができる。単量体の重合によって得られた重合体の重量平均分子量は、コート層の安定性の観点から、好ましくは２０万以上であり、より好ましくは３０万を超え、さらに好ましくは４０万以上である。重合体の分子量の上限は特に制限されないが、重合体自体がゲル化して不溶化しないという観点から、例えば１００万以下であり、好ましくは１００万未満であり、より好ましくは８０万以下である。好ましい一実施形態では、単量体の重合によって得られた重合体の重量平均分子量は、３０万を超えて１００万以下である。
【００４７】
なお、本発明において、「重量平均分子量」は、ポリスチレンを標準物質とするゲル浸透クロマトグラフィー（Ｇｅｌ  Ｐｅｒｍｅａｔｉｏｎ  Ｃｈｒｏｍａｔｏｇｒａｐｈｙ、ＧＰＣ）により測定した値を採用するものとする。具体的には、重合体をＴＨＦ（テトラヒドロフラン）に溶解し１ｍｇ／ｍｌとする。島津製作所製ＧＰＣシステムＬＣ−２０にＳｈｏｄｅｘ  ＧＰＣカラムＬＦ−８０４（昭和電工株式会社製）を取り付け、移動相としてＴＨＦを流し、標準ポリスチレンおよび重合体のＧＰＣを測定する。標準ポリスチレンで較正曲線を作成した後、重合体の重量平均分子量を算出する。
【００４８】
本発明に係る製造方法により得られる抗血栓性コーティング材は、上記工程により得られた重合体からなる形態でも良い。本発明に係る製造方法は、ゲル化剤、増粘剤、可塑剤、溶媒等の他の添加剤を上記の重合体に添加し、ゲル状、溶液状等の形態に加工する工程を更に含んでも良い。任意に、架橋剤、増粘剤、防腐剤、ｐＨ調整剤等、他の成分を重合体に添加し、組成物とする工程を含んでも良い。抗血栓性コーティング材が架橋剤を含むことにより、重合体がより強固に基材表面へ固定化されうる。
【００４９】
組成物の形態で用いる場合、用いる媒質としては重合体を溶解、懸濁または分散できるものであれば特に制限されず、例えば、水、トルエン、キシレン、ジエチルエーテル、クロロホルム、酢酸エチル、塩化メチレン、テトラヒドロフラン、アセトン、アセトニトリル、Ｎ，Ｎ−ジメチルホルムアミド、ジメチルスルホキシド、メタノール、エタノール、プロパノール、ｎ−ブタノール、エチレングリコール、ジエチレングリコール、プロピレングリコール、ジプロピレングリコール等が例示できる。上記媒質は、１種単独で、または２種以上を混合して使用してもよい。このうち、重合体の溶解性の観点から、用いる溶媒はメタノールであることが好ましい。
【００５０】
組成物に含まれる重合体の量は任意に設定でき、重合体を飽和量まで溶解させた溶液として用いることもできるが、例えば、コーティング材全体に対して０．１〜５０重量％である。
【００５１】
抗血栓性コーティング材に含まれる未反応の単量体は、重合体全体に対して０．０１重量％以下であることが好ましい。未反応の単量体は少ないほど好ましいので下限は特段制限されないが、例えば０重量％である。残留単量体の含量は、例えば高速液体クロマトグラフィーなど、当業者に知られた方法により測定できる。
【００５２】
本発明の一実施形態では、下記一般式（２）で示される構造単位（Ａ）を含み、かつ２０万以上の重量平均分子量であるポリアルコキシアルキル（メタ）アクリレート（以下、「下記一般式（２）で示される構造単位（Ａ）を含み、かつ２０万以上の重量平均分子量であるポリアルコキシアルキル（メタ）アクリレート」を、単に「本発明に係るポリマー」とも称する。）が、メタノールまたは水／メタノール混合液に溶解されてなる抗血栓性コーティング材が提供される。すなわち、本実施形態は、下記一般式（２）で示される構造単位（Ａ）を含み、かつ２０万以上の重量平均分子量であるポリアルコキシアルキル（メタ）アクリレートと、メタノールまたは水／メタノール混合液とを含む、抗血栓性を付与するための組成物でもある。コート層に含まれるポリアルコキシアルキル（メタ）アクリレートの分子量が大きいと、上記のようにコート層の安定性が優れたものとなる。
【００５３】
【化２】
0006600560.tif 000003
【００５４】
上記一般式（２）中、Ｒ１は水素原子またはメチル基であり、Ｒ２は炭素数１〜４のアルキレン基であり、Ｒ３は炭素数１〜４のアルキル基である。一般式（２）におけるＲ１、Ｒ２、およびＲ３については、一般式（１）について上述したＲ１、Ｒ２、およびＲ３についての記載がそれぞれ適用される。
【００５５】
上記のような高分子量の親水性材料を含む抗血栓性コーティング材は、上記のメタノール溶液調製工程および重合工程を経て得ることができる。より具体的には、上記の重合工程において、重合反応液に含まれる一般式（１）で示される単量体の含量を２０重量％以上とすることにより、２０万以上の重量平均分子量であるポリアルコキシアルキル（メタ）アクリレートを得ることができる。
【００５６】
ポリアルコキシアルキル（メタ）アクリレートの重量平均分子量は、コート層の安定性の観点から、より好ましくは３０万を超え、更に好ましくは４０万以上である。重合体の重量平均分子量の上限は特に制限されないが、重合体自体がゲル化して不溶化しないという観点から、１００万以下であり、より好ましくは１００万未満であり、より好ましくは８０万以下である。なお、ポリアルコキシアルキル（メタ）アクリレートの「重量平均分子量」は、上記のポリスチレンを標準物質とするゲル浸透クロマトグラフィー（Ｇｅｌ  Ｐｅｒｍｅａｔｉｏｎ  Ｃｈｒｏｍａｔｏｇｒａｐｈｙ、ＧＰＣ）により測定した値を採用するものとする。
【００５７】
高分子材料に吸水された水は、その状態によって自由水（０℃で凍結し、高分子材料または不凍水と弱い相互作用をしている水）、中間水（昇温過程で０℃より低温で凍結し、高分子材料または不凍水と中間的な相互作用をしている水）、または不凍水（高分子材料との強い相互作用により−１００℃でも凍結しない水）に分類される。中間水の割合が多い水和構造の高分子材料では、血液等の生体成分の水和構造と不凍水との接触が抑えられるため、生体成分の水和構造が安定的に維持される。このため、かような高分子材料は生体適合性により一層優れたものとなる。ポリアルコキシアルキル（メタ）アクリレートとしては、平衡含水させた場合に下記数式（１）で算出される中間水の割合が、３２％を超えるものが好ましい。すなわち、本発明の好ましい一実施形態では、平衡含水させたポリアルコキシアルキル（メタ）アクリレートについて下記数式（１）で算出される中間水の割合（以下、「平衡含水させた場合における下記数式（１）で算出される中間水の割合」を、単に「中間水割合」とも称する。）が、３２％を超える、抗血栓性コーティング材が提供される。
【００５８】
【数１】
0006600560.tif 000004
【００５９】
ただし、上記数式１中、ａおよびｘは、平衡含水させた前記ポリアルコキシアルキル（メタ）アクリレートにおける中間水含有率（重量％）および平衡含水率（重量％）をそれぞれ示す。なお、本明細書において「平衡含水」とは、２５℃の超純水中においてポリアルコキシアルキル（メタ）アクリレートの水分量が実質的に平衡に達した状態をいい、より具体的には、１時間当たりの重量変化が±１重量％以内になるまで含水させた状態をいう。
【００６０】
上記の中間水割合は、以下の手法により求めることができる。すなわち、ポリアルコキシアルキル（メタ）アクリレート約０．１ｇを秤量し、過剰量（ポリアルコキシアルキル（メタ）アクリレートの重量の、少なくとも１００倍の重量）の超純水中に２５℃で１週間浸漬させ、平衡含水させる。この際、１時間当たりの重量変化が±１重量％以内になっていることを確認する。平衡含水させた試料を適量採取し、試料表面の過剰な水分を低発塵ワイパで吸い取った後、予め重量を測定したガラスシャーレ上に乗せ、３分以内に重量を測定する（Ｗａｑ（ｇ））。別途、平衡含水させた試料を１２０℃で１時間真空乾燥させ、デシケーター内で３０分間放冷後、重量を測定する（Ｗｄｒｙ（ｇ））。測定した重量から、下記の数式２に基づいて平衡含水率（ｘ、重量％）を求める。
【００６１】
【数２】
0006600560.tif 000005
【００６２】
上記の平衡含水させた試料について、下記の条件にて示差走査熱量測定（以降、「ＤＳＣ」）による分析を行い、水の低温結晶化及び融解挙動を測定する。そして、高分子材料に吸着した水を自由水、中間水、不凍水に分類し、平衡含水率と−４０℃の低温結晶化熱量（−ΔＨｃｃ）および０℃の融解熱量（ΔＨｍ）から、試料中に存在する各水和構造の割合を算出する。具体的には、中間水含有率（ａ、重量％）、ならびに必要に応じて自由水含有率（重量％）および不凍水含有率（重量％）を求める。
【００６３】
（ＤＳＣ測定条件）
温度範囲：    −９０℃（１０分間保持）  →  ５０℃
昇温速度：    ２．５℃／ｍｉｎ
測定雰囲気：  窒素  ５０  ｍｌ／ｍｉｎ
測定容器：    アルミニウム製ハーメチックパン
使用装置：    ＤＳＣ  Ｑ１００  ＴＡ  ｉｎｓｔｒｕｍｅｎｔｓ  社製。
【００６４】
（各水和構造の重量及び割合の算出方法）
「平衡含水率（ｗｔ％）＝不凍水（ｗｔ％）＋中間水（ｗｔ％）＋自由水（ｗｔ％）」と定義し、以下の方法にて、各水和構造の重量と割合を算出する。
【００６５】
中間水：  −ΔＨｃｃ（ｍＪ）を水の凝固熱量３３４Ｊ／ｇで除算し、中間水の重量（ｍｇ）を求める。また、中間水の重量を測定試料量で除算し、中間水含有率（ａ、重量％）を求める。
【００６６】
自由水：  ΔＨｍ（ｍＪ）を水の融解熱量３３４Ｊ／ｇで除算し、中間水と自由水の合計重量（ｍｇ）を求める。合計重量から中間水の重量を減算し、自由水の重量（ｍｇ）を求める。また、自由水の重量を測定試料量で除算し、自由水含有率（重量％）を求める。
【００６７】
不凍水：  測定試料量（ｍｇ）に平衡含水率（ｘ、重量％）を乗算し、平衡含水量（ｍｇ）を求める。平衡含水量から中間水の重量と自由水の重量を減算し、不凍水の重量（ｍｇ）を求める。また、不凍水の重量を測定試料量で除算し、不凍水含有率（重量％）を求める。
【００６８】
上記のような中間水割合が高いポリアルコキシアルキル（メタ）アクリレートをコーティング材に用いることにより、コート層へのタンパク質吸着や血栓の付着がより一層抑制され得る。ポリアルコキシアルキル（メタ）アクリレートの中間水割合は、３５％以上であることがより好ましく、３７％以上であることがさらに好ましい。中間水割合の上限は特に制限されない（上限１００％）。
【００６９】
ポリアルコキシアルキル（メタ）アクリレートの中間水割合は、例えば、重量平均分子量を適切に調節することによって制御できる。例えば、中間水割合は、重量平均分子量を増加させることによって大きくできる。より具体的には、ポリメトキシエチルアクリレート（ＰＭＥＡ）の場合には、重量平均分子量を９万超にすることによって、３２％を超える高い中間水割合に制御できる。
【００７０】
上記一般式（２）で示される構造単位（Ａ）は、上記一般式（１）で示される単量体に由来する。本発明に係るポリマーは、上記一般式（１）で示される単量体と共重合可能な、上述の他の単量体に由来する構造単位を含んでも良い。
【００７１】
本発明に係るポリマーは、全構成単位（１００モル％）中、構造単位（Ａ）を５０〜１００モル％有していればよいが、好ましくは７０〜１００モル％有し、より好ましくは構造単位（Ａ）から構成される（１００モル％）。構造単位（Ａ）の割合を上記範囲とすることで、コート層の接着性や抗血栓性を向上させることができる。
【００７２】
本発明に係るポリマーにおける構造単位（Ａ）、および他の単量体に由来する構造単位の割合は、重合の際に用いる単量体の割合を変更することで任意に調整できる。
【００７３】
本発明に係るポリマーの末端は特に制限されず、使用される原料の種類によって適宜規定されるが、通常、水素原子である。本発明に係るポリマーが共重合体の場合、共重合体の構造も特に制限されず、ランダム共重合体、交互共重合体、周期的共重合体、ブロック共重合体のいずれであってもよい。
【００７４】
得られた共重合体における構造単位（Ａ）、および他の単量体に由来する構造単位の割合は、ＮＭＲ法や、赤外線スペクトル解析等により確認すればよい。例えば、構造単位（Ａ）、および他の単量体に由来する構造単位で構成される共重合体の場合、１Ｈ−ＮＭＲ測定における積分比によって共重合体における、構造単位（Ａ）と他の単量体に由来する構造単位との割合を解析できる。また、１Ｈ−ＮＭＲの測定においてピークが重なる場合は、１３Ｃ−ＮＭＲを用いて算出することができる。
【００７５】
本実施形態に係る抗血栓性コーティング材は、本発明に係るポリマーがメタノールまたは水／メタノール混合液に溶解されてなる。本発明に係るポリマーを溶解する媒質としては、ポリマーの溶解性の観点から、メタノールまたは水／メタノール混合液を用いる。他の媒質を用いると、本発明に係るポリマーを所望の濃度で溶解することが困難となる。媒質として水／メタノール混合液を用いる場合、水とメタノールとの体積比は本発明に係るポリマーを所望の濃度で溶解し得る限り特に制限されないが、水：メタノールの体積比（ｖ／ｖ）として、例えば０．１：９９．９〜９９：１（ｖ／ｖ）であり、好ましくは８０：２０〜９９：１（ｖ／ｖ）であり、より好ましくは８５：１５〜９７：３（ｖ／ｖ）である。
【００７６】
本実施形態に係る抗血栓性コーティング材に含まれる本発明に係るポリマーの量は、任意に設定でき、例えば、コーティング材全体に対して、本発明に係るポリマーを０．０１〜５０重量％含み、好ましくは０．１〜５０重量％含み、より好ましくは０．２〜１０重量％含む。
【００７７】
本発明に係るポリマーを、メタノールまたは水／メタノール混合液に溶解させる方法は特に制限されず、従来公知の方法を採用することができるが、例えば、攪拌機、ホモジナイザー、超音波処理等により行うことができる。
【００７８】
［医療用具］
本発明に係る製造法方法によって得られた抗血栓性コーティング材や、本発明に係るメタノールもしくは水／メタノール混合液に溶解されてなる抗血栓性コーティング材は、医療用具に好適に利用される。すなわち、本発明の一実施形態は、基材と、前記基材表面に、本発明に係る製造法方法によって得られた抗血栓性コーティング材または本発明に係るメタノールもしくは水／メタノール混合液に溶解されてなる抗血栓性コーティング材の塗膜からなるコート層と、を有する医療用具である。
【００７９】
医療用具としては、例えば、体内埋入型の人工器官や治療器具、体外循環型の人工臓器類、カテーテル、ガイドワイヤー等を例示できる。具体的には、血管や管腔内へ挿入若しくは置換される人工血管、人工気管、ステント人工皮膚、人工心膜等の埋入型医療器具；人工心臓システム、人工肺システム、人工心肺システム、人工腎臓システム、人工肝臓システム、免疫調節システム等の人工臓器システム；留置針、ＩＶＨカテーテル、薬液投与用カテーテル、サーモダイリューションカテーテル、血管造影用カテーテル、血管拡張用カテーテルおよびダイレーター若しくはイントロデューサー等の血管内に挿入若しくは留置されるカテーテル；、または、これらのカテーテル用のガイドワイヤー、スタイレット等；胃管カテーテル、栄養カテーテル、経管栄養用（ＥＤ）チューブ、尿道カテーテル、導尿カテーテル、バルーンカテーテル、気管内吸引カテーテルをはじめとする各種の吸引カテーテルや排液カテーテル等の血管以外の生体組織に挿入若しくは留置されるカテーテル類；が例示できる。特に、大量の血液と接する人工肺システム、または人工心肺システムに対して、上記の抗血栓性コーティング材は好適に使用される。例えば、抗血栓性コーティング材の塗膜からなるコート層を中空糸膜外部血液灌流型人工肺の中空糸膜に形成する場合、中空糸膜の肉厚（膜厚、中空糸膜の内表面と外表面との間の肉厚）は、例えば２０μｍ〜１００μｍである。
【００８０】
（基材）
医療用具の基材の材質としては、特に制限されず、例えば、ポリエチレン、ポリプロピレン、エチレン−α−オレフィン共重合体等のポリオレフィンや変性ポリオレフィン；ポリアミド；ポリイミド；ポリウレタン；ポリエチレンテレフタレート（ＰＥＴ）、ポリブチレンテレフタレート（ＰＢＴ）、ポリシクロヘキサンテレフタレート、ポリエチレン−２，６−ナフタレート等のポリエステル；ポリ塩化ビニル；ポリ塩化ビニリデン（ＰＶＤＣ）；ポリテトラフルオロエチレン（ＰＴＦＥ）、エチレン−テトラフルオロエチレン共重合体（ＥＴＦＥ）等のフッ素樹脂等の各種高分子材料、金属、セラミック、カーボン、およびこれらの複合材料等が例示できる。上記の高分子材料は延伸処理がなされたもの（例えば、ｅＰＴＦＥ）であっても良い。
【００８１】
基材の形状は医療用具の用途等に応じて適宜選択され、例えば、チューブ状、シート状、ロッド状等の形状をとりうる。基材の形態は、上記のような材料を単独で用いた成型体に限定されず、ブレンド成型物、アロイ化成型物、多層化成形物などでも使用可能である。基材は単層であっても、積層されていてもよい。この際、基材が積層されている場合には、各層の基材は同じものであっても、異なるものであってもよい。ただし、溶媒で基材を膨潤させて重合体を強固に固定化したい場合、少なくとも基材表面に存在させる材料としては、上記高分子材料が溶媒により良好に膨潤し得るため好ましい。
【００８２】
本発明において、「基材表面」とは、生体組織や血液等の体液と対する基材面である。重合体を有するコート層が基材表面に形成されることにより、基材表面の抗血栓性が向上する。医療用具においては、生体組織や血液等の体液と対する基材面に重合体を有するコート層が形成されていればよいが、コート層がその他の面にも形成されることを妨げるものではない。
【００８３】
コート層の基材表面への安定性を高めるため、基材表面にコート層を形成する前に、基材を表面処理しても良い。基材の表面処理の方法としては、例えば、活性エネルギー線（電子線、紫外線、Ｘ線等）を照射する方法、アーク放電やコロナ放電、グロー放電等のプラズマ放電を利用する方法、高電界を印加する方法、極性液体（水等）を介した超音波振動を作用させる方法、オゾンガスにより処理する方法等が挙げられる。
【００８４】
（コート層）
上記医療用具においては、上記抗血栓性コーティング材の塗膜からなるコート層が、基材表面に形成される。
【００８５】
基材表面へのコート層の形成は、上記抗血栓性コーティング材を含む塗布液（例えば、上記の本発明に係るポリマーのメタノール溶解液）を塗布することによって基材表面を被覆する。なお、「被覆」とは、基材の表面全体がコート層により完全に覆われている形態のみならず、基材の表面の一部がコート層により覆われている形態、すなわち、基材表面の一部にコート層が付着した形態をも含むものとする。
【００８６】
上記抗血栓性コーティング材を含む塗布液を基材表面へ塗布する方法は公知の方法を採用することができ、特に限定されるものではないが、例えば、ディップコーティング、噴霧、スピンコーティング、滴下、ドクターブレード、刷毛塗り、ロールコーター、エアーナイフコート、カーテンコート、ワイヤーバーコート、グラビアコート等が挙げられる。
【００８７】
塗布液の厚さは医療用具の用途によって適宜調整すればよく、特に制限されるものではないが、例えば０．１μｍよりも薄く形成される。
【００８８】
上記抗血栓性コーティング材を含む塗布液を塗布した基材表面を乾燥させることにより、基材表面にコート層が形成される。乾燥工程は、基材のガラス転移温度等を考慮して適宜設定すればよいが、例えば２０〜８０℃で０．５〜１０時間である。乾燥工程における雰囲気は特に制限されず、大気中、または窒素ガスやアルゴンガス等の不活性ガス雰囲気下で行うこともできる。
【実施例】
【００８９】
本発明の効果を、以下の実施例および比較例を用いて説明する。ただし、本発明の技術的範囲が以下の実施例のみに制限されるわけではない。なお、特記しない限り、操作は室温（２５℃）で行った。
【００９０】
［１．製造例］
（実施例１．  重合体の重量平均分子量：１４万）
メトキシエチルアクリレート（ＭＥＡ）１５ｇ（０．１１５ｍｏｌ）を、８０ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０１５ｇを５ｇのメタノールに溶解した開始剤溶液を、ＭＥＡを溶解したメタノール溶液に加えて重合反応液（重合反応液の単量体含量：１５重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、１４万であった。
【００９１】
（実施例２．  重合体の重量平均分子量：２０万）
メトキシエチルアクリレート（ＭＥＡ）１５ｇ（０．１１５ｍｏｌ）を、５５ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０１５ｇを５ｇのメタノールに溶解した開始剤溶液を、ＭＥＡを溶解したメタノール溶液に加えて重合反応液（重合反応液の単量体含量：２０重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、２０万であった。
【００９２】
（実施例３．  重合体の重量平均分子量：２５万）
メトキシエチルアクリレート（ＭＥＡ）１５ｇ（０．１１５ｍｏｌ）を、４０ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０１５ｇを５ｇのメタノールに溶解した開始剤溶液を、ＭＥＡを溶解したメタノール溶液に加えて重合反応液（重合反応液の単量体含量：２５重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、２５万であった。
【００９３】
（実施例４．  重合体の重量平均分子量：３２万）
メトキシエチルアクリレート（ＭＥＡ）１５ｇ（０．１１５ｍｏｌ）を、３０ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０１５ｇを５ｇのメタノールに溶解した開始剤溶液を、ＭＥＡを溶解したメタノール溶液に加えて重合反応液（重合反応液の単量体含量：３０重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、３２万であった。
【００９４】
（実施例５．  重合体の重量平均分子量：４１万）
メトキシエチルアクリレート（ＭＥＡ）１５ｇ（０．１１５ｍｏｌ）を、２５ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０１５ｇを３ｇのメタノールに溶解した開始剤溶液を、ＭＥＡを溶解したメタノール溶液に加えて重合反応液（重合反応液の単量体含量：３５重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、４１万であった。
【００９５】
（実施例６．  重合体の重量平均分子量：４２万）
メトキシエチルアクリレート（ＭＥＡ）８０ｇ（０．６１ｍｏｌ）を１１５ｇのメタノールに溶解し、四口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．０８ｇを５ｇのメタノールに溶解した開始剤溶液を、ＭＥＡを溶解したメタノール溶液に加えて重合反応液（重合反応液の単量体含量：４０重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、４２万であった。
【００９６】
（実施例７．  重合体の重量平均分子量：８０万）
メトキシエチルアクリレート（ＭＥＡ）１００ｇ（０．７７ｍｏｌ）を９５ｇのメタノールに溶解し、四ツ口フラスコに入れ、５０℃でＮ２バブリングを１時間行い、メタノール溶液を調製した（メタノール溶液調製工程）。その後、２，２’−アゾビス（４−メトキシ−２，４−ジメチルバレロニトリル）（Ｖ−７０、和光純薬工業株式会社製、１０時間半減期温度：３０℃）０．１ｇを５ｇのメタノールに溶解した開始剤溶液を、ＭＥＡを溶解したメタノール溶液に加えて重合反応液（重合反応液の単量体含量：５０重量％）を調製した。重合反応液を攪拌しつつ、窒素ガス雰囲気下にて５０℃で５時間重合させた。重合後の液をエタノールに滴下し、析出した重合体を回収した。なお、回収した重合体の重量平均分子量は、８０万であった。
【００９７】
（比較例１．  重合体の重量平均分子量：６万）
メトキシエチルアクリレート（ＭＥＡ）１５ｇ（０．１１５ｍｏｌ）を、８０ｇのトルエンに溶解し、四口フラスコに入れ、８０℃でＮ２バブリングを１時間行い、トルエン溶液を調製した。その後、ジメチル２，２’−アゾビス（２−メチルプロピオネート）（Ｖ−６０１、和光純薬工業株式会社製、１０時間半減期温度：６６℃）０．０１５ｇを５ｇのトルエンに溶解した開始剤溶液を、ＭＥＡを溶解したトルエン溶液に加えて反応液（反応液の単量体含量：１５重量％）を調製した。反応液を攪拌しつつ、窒素ガス雰囲気下にて８０℃で５時間重合させた。重合後の液をノルマルヘキサンに滴下し、析出した重合体を回収した。なお、回収した重合体の重量平均分子量は、６万であった。
【００９８】
（比較例２．  重合体の重量平均分子量：９万）
メトキシエチルアクリレート（ＭＥＡ）１５ｇ（０．１１５ｍｏｌ）を、５５ｇのトルエンに溶解し、四口フラスコに入れ、８０℃でＮ２バブリングを１時間行い、トルエン溶液を調製した。その後、ジメチル２，２’−アゾビス（２−メチルプロピオネート）（Ｖ−６０１、和光純薬工業株式会社製、１０時間半減期温度：６６℃）０．０１５ｇを５ｇのトルエンに溶解した開始剤溶液を、ＭＥＡを溶解したトルエン溶液に加えて反応液（反応液の単量体含量：２０重量％）を調製した。反応液を攪拌しつつ、窒素ガス雰囲気下にて８０℃で５時間重合させた。重合後の液をノルマルヘキサンに滴下し、析出した重合体を回収した。なお、回収した重合体の重量平均分子量は、９万であった。
【００９９】
（比較例３．  重合体の重量平均分子量：１２万）
メトキシエチルアクリレート（ＭＥＡ）１５ｇ（０．１１５ｍｏｌ）を、４０ｇのトルエンに溶解し、四口フラスコに入れ、８０℃でＮ２バブリングを１時間行い、トルエン溶液を調製した。その後、ジメチル２，２’−アゾビス（２−メチルプロピオネート）（Ｖ−６０１、和光純薬工業株式会社製、１０時間半減期温度：６６℃）０．０１５ｇを５ｇのトルエンに溶解した開始剤溶液を、ＭＥＡを溶解したトルエン溶液に加えて反応液（反応液の単量体含量：２５重量％）を調製した。反応液を攪拌しつつ、窒素ガス雰囲気下にて８０℃で５時間重合させた。重合後の液をノルマルヘキサンに滴下し、析出した重合体を回収した。なお、回収した重合体の重量平均分子量は、１２万であった。
【０１００】
（比較例４．）
メトキシエチルアクリレート（ＭＥＡ）１５ｇ（０．１１５ｍｏｌ）を、３０ｇのトルエンに溶解し、四口フラスコに入れ、８０℃でＮ２バブリングを１時間行い、トルエン溶液を調製した。その後、ジメチル２，２’−アゾビス（２−メチルプロピオネート）（Ｖ−６０１、和光純薬工業株式会社製、１０時間半減期温度：６６℃）０．０１５ｇを５ｇのトルエンに溶解した開始剤溶液を、ＭＥＡを溶解したトルエン溶液に加えて反応液（反応液の単量体含量：３０重量％）を調製した。ラジカル重合開始剤添加直後、急激な温度と粘度の上昇が確認され、反応液のゲル化が生じたため、加熱撹拌を中止した。
【０１０１】
（比較例５．）
メトキシエチルアクリレート（ＭＥＡ）１５ｇ（０．１１５ｍｏｌ）を、２５ｇのトルエンに溶解し、四口フラスコに入れ、８０℃でＮ２バブリングを１時間行い、トルエン溶液を調製した。その後、ジメチル２，２’−アゾビス（２−メチルプロピオネート）（Ｖ−６０１、和光純薬工業株式会社製、１０時間半減期温度：６６℃）０．０１５ｇを３ｇのトルエンに溶解した開始剤溶液を、ＭＥＡを溶解したトルエン溶液に加えて反応液（反応液の単量体含量：３５重量％）を調製した。ラジカル重合開始剤添加直後、急激な温度と粘度の上昇が確認され、反応液のゲル化が生じたため、加熱撹拌を中止した。
【０１０２】
（比較例６．  重合体の重量平均分子量：９万）
メトキシエチルアクリレート（ＭＥＡ）１５ｇ（０．１１５ｍｏｌ）を、４０ｇのトルエンに溶解し、四口フラスコに入れ、５０℃でＮ２バブリングを１時間行い、トルエン溶液を調製した。その後、２，２’−アゾビス（４−メトキシ−２，４−ジメチルバレロニトリル）（Ｖ−７０、和光純薬工業株式会社製、１０時間半減期温度：３０℃）０．０１５ｇを５ｇのトルエンに溶解した開始剤溶液を、ＭＥＡを溶解したトルエン溶液に加えて反応液（反応液の単量体含量：２５重量％）を調製した。反応液を攪拌しつつ、窒素ガス雰囲気下にて５０℃で５時間重合させた。重合後の液をヘキサンに滴下し、析出した重合体を回収した。なお、回収した重合体の重量平均分子量は、９万であった。
【０１０３】
【表１】
0006600560.tif 000006
【０１０４】
［２．抗血栓性試験］
（コート層の形成）
実施例２、３、５、および比較例２で得た重合体を、それぞれ１重量％の濃度でメタノールに溶解した。
【０１０５】
ｅＰＴＦＥ製人工血管（内径５ｍｍ、外径７ｍｍ、全長５ｃｍ）を、それぞれ上記のメタノール溶液に浸漬し、５分間静置した。人工血管をメタノール溶液から取り出し、６０℃に設定したオーブンで３〜４時間加熱乾燥し、コート層を形成した。
【０１０６】
（抗血栓性試験）
軟質塩化ビニルチューブ（内径６ｍｍ、全長２７ｃｍ）の両端にポリカーボネート製コネクタを接続した。さらにその一方のコネクタに、上記のようにしてコート層を形成した各人工血管の一端を接続した。軟質塩化ビニルチューブの内腔に、へパリンで抗凝固性を高めたヒト血液（へパリン濃度０．２ｕｎｉｔ／ｍｌ）４．５ｍｌを充填した。その後、人工血管と接続されていない方のコネクタと、コネクタと接続されていない側の人工血管端部とを接続し、ループを形成した。円筒型回転装置にループを固定し、１４回転／分で１２０分間、室温（２５℃）にて血液をループ内腔中で循環させた。人工血管をループから取り外し、生理食塩水で人工血管内腔を洗浄し、内腔表面（血液接触面）に形成された血栓を１重量％のグルタルアルデヒド水溶液により固定（２５℃）した。固定処理後、人工血管を水洗、乾燥し、人工血管の血液接触面を電子顕微鏡で観察し、血栓形成の程度を確認した。電子顕微鏡による観察画面全体の面積に対し、形成された血栓によって被覆された面積の比率を算出した。その結果を表２に示す。
【０１０７】
【表２】
0006600560.tif 000007
【０１０８】
表２に示す通り、高分子量の重合体を含む抗血栓性コーティング材を用いることにより、血栓形成が抑制された。これは、抗血栓性コーティング材の塗膜によって形成されたコート層が安定していることを示す。
【０１０９】
［３．血液循環試験］
上記実施例５で得られた重量平均分子量４１万の重合体をコートした基材（多孔質ポリプロピレン製のガス交換用多孔質中空糸膜、中空糸の肉厚２５μｍ）について、下記方法に従って、抗血栓性を評価した。
【０１１０】
すなわち、水／メタノール混合液（水：メタノール＝９５：５（ｖ／ｖ））に０．０５重量％の濃度で重合体を溶解して、コーティング材（コート液）を得た。このコーティング材を、模擬製品形態（血液循環モジュール）に血液インポート側から充填し、１２０秒間静置した。その後、コーティング材を血液循環モジュールから除去し、常温（２５℃）で２４０分間、送風乾燥してコート層を形成した。この血液循環モジュールを体外循環回路中に組み込み、ヘパリン（０．４５ｕｎｉｔ／ｍｌ）添加ヒト新鮮血９０ｍｌおよび生理食塩水１１０ｍｌを混合した希釈ヒト新鮮血（へパリン：０．２ｕｎｉｔ／ｍｌ）で充填した。室温（２５℃）、５００ｍｌ／ｍｉｎで、血液循環モジュール内に希釈ヒト新鮮血を循環させた。循環開始から６０分後に、血液循環回路から血液をサンプリングし、血小板数を測定し、循環開始前の血小板数（１００％）に対する循環後の血小板数の割合（血小板数維持率）を求めた。その結果、血小板数維持率は、９１％であった。
【０１１１】
実施例５の重合体を含むコーティング材をコートした血液循環モジュールにおいては、高い維持率で血小板が維持された。すなわち、凝固系、血小板系の活性化を起点とした血小板の凝集、基材への付着等による血小板数の低下が少なく、優れた抗血栓性を有していることが確認できた。
【０１１２】
［４．キャスト膜形成性試験］
実施例６で合成した重合体（重量平均分子量＝４２万）を、重合体の濃度が１重量％となるように、メタノールに溶解させた（コーティング材（１））。別途、比較例２で合成した重合体（重量平均分子量＝９万）を、重合体の濃度が１重量％となるように、メタノールに溶解させた（コーティング材（２））。コーティング材（１）およびコーティング材（２）について、下記方法によって、キャスト膜を作製し、膜の形成性を評価した。
【０１１３】
厚さが５０μｍで１０ｃｍ×１０ｃｍの大きさの二軸延伸ポリプロピレンフィルムを準備した。このポリプロピレンフィルム上に、コーティング材を０．１ｇ滴下し、室温（２５℃）で５時間乾燥して、コート層（キャスト膜）をポリプロピレンフィルム上に形成した。次いで、コート層（キャスト膜）をフェノールレッド水溶液で染色し、キャスト膜の形態を観察した。
【０１１４】
コーティング材（１）で作製したキャスト膜は円形を維持しており、キャスト膜が安定であった。それに対し、コーティング材（２）で作製したキャスト膜は、綺麗な膜状を維持できていなかった。コーティング材（１）では、重合体が高分子量化することによって分子鎖同志の絡み合いが増し、強靭なキャスト膜を形成したと考えられる。
【０１１５】
［５．水和構造の解析］
実施例３、実施例５、実施例７および比較例２で得られた重合体を、それぞれ約０．１ｇを秤量し、過剰量（重合体重量の１００倍の重量）の超純水中に２５℃で１週間浸漬させ、平衡含水させた。１時間当たりの重量変化が±１重量％以内になっていることを確認した。平衡含水させた各試料を適量採取し、試料表面の過剰な水分を低発塵ワイパで吸い取った後、予め重量を測定したガラスシャーレ上に乗せ、３分以内に重量を測定した（Ｗａｑ（ｇ））。別途、平衡含水させた試料を１２０℃で１時間真空乾燥させ、デシケーター内で３０分間放冷後、重量を測定した（Ｗｄｒｙ（ｇ））。測定した重量から、上記の方法にて平衡含水率（ｘ、重量％）、中間水含有率（ａ、重量％）、自由水含有率（重量％）、および不凍水含有率（重量％）を求めた。
【０１１６】
【表３】
0006600560.tif 000008
【０１１７】
［６．タンパク吸着試験］
実施例７および比較例２の重合体をそれぞれ終濃度１重量％となるようにメタノールに溶解させ、コーティング材（３）（Ｍｗ＝８０万）およびコーティング材（４）（Ｍｗ＝９万）を調製した。ポリプロピレン製２軸延伸フィルム（ＦＯＰ５０、二村化学製、厚さ５０μｍ）に上記コーティング材（３）またはコーティング材（４）をキャストした後、室温（２５℃）にて４８時間以上、静置乾燥した。その後、下記の手順に従って、タンパク吸着試験を実施した。また、比較としてキャスト膜を形成しないポリプロピレン製２軸延伸フィルムを用いて同様の試験を行った。
【０１１８】
ＢＳＡ（ウシ血清アルブミン、Ｓｉｇｍａ社製）を１重量％の濃度で含むＴＢＳ溶液に各フィルムを浸漬し、室温（２５℃）で１時間振とうした。その後、フィルムをＴＢＳ−Ｔ希釈液に浸漬し、５分間洗浄した。洗浄は３回繰り返した。次いで、フィルムを５重量％のスキムミルク（和光純薬製）ＴＢＳ溶液に浸漬し、室温（２５℃）で１時間振とうし、ブロッキングを行った。フィルムをＴＢＳ−Ｔ希釈液に浸漬し、５分間洗浄した。洗浄は３回繰り返した。次いで、１次抗体（ウサギ抗ウシアルブミン抗体、ＢＥＴＨＹＬ社製）の希釈液（抗体濃度  ５μｇ／ｍｌ）に浸漬し、室温（２５℃）にて２時間振とうした。フィルムをＴＢＳ−Ｔ希釈液に浸漬し、５分間洗浄した。洗浄は３回繰り返した。金標識された２次抗体（ヤギ抗ウサギＩｇＧ抗体、ＫＰＬ社製）の希釈液（原液の１００倍希釈）に浸漬し、室温（２５℃）にて２時間振とうした。フィルムをＴＢＳ−Ｔ希釈液に入れ、５分間洗浄した。洗浄は３回繰り返した。その後、シルバーエンハンサーキット（Ｓｉｇｍａ製）で、吸着した金の増感処理を行った。増感処理した表面を白金蒸着した後、走査型電子顕微鏡（機器名：Ｓ−３４００Ｎ、日立ハイテクノロジーズ社製、倍率：５０００倍）で観察した。なお、ＴＢＳおよびＴＢＳ−Ｔ希釈液の組成は下記の通りである。
【０１１９】
ＴＢＳ：  ２４．２ｇのＴｒｉｓ（トリスヒドロキシメチルアミノメタン）、８０ｇのＮａＣｌを純水に溶解させ、ＨＣｌでｐＨを７．６に調製した。純水を加えて総量を１Ｌに調製（０．２Ｍ  Ｔｒｉｓ）した。
【０１２０】
ＴＢＳ−Ｔ希釈液：  上記のＴＢＳに終濃度０．０５重量％となるようにＴｗｅｅｎ（登録商標）を溶解した。
【０１２１】
結果を図３に示す。図３に示す通り、コーティング材（４）でコート層を形成したキャストフィルム（図３ｂ）に比べて、コーティング材（３）でコート層を形成したキャストフィルム（図３ｃ）では、銀粒子がほとんどみられず、タンパク吸着量が非常に少なかった。平衡含水させた場合における中間水の割合が多いポリアルコキシアルキル（メタ）アクリレートを含むコーティング材は、コート性に優れ、タンパク吸着量が非常に少ないことが示された。
【図１】
0006600560.tif 000012
【図２】
0006600560.tif 000013
【図３】
0006600560.tif 000014